【手続補正書】
【提出日】平成23年2月23日(2011.2.23)
【手続補正１】
【補正対象書類名】特許請求の範囲
【補正対象項目名】全文
【補正方法】変更
【補正の内容】
【特許請求の範囲】
【請求項１】
結着樹脂及び着色剤を少なくとも有するイエロートナー粒子と外添剤とを有するイエロートナー、及び、磁性キャリアを含有する二成分系現像剤であって、
前記イエロートナーが、
ｉ）前記イエロートナーのクロロホルム溶解液におけるイエロートナー濃度をＣｙ（ｍｇ／ｍｌ）とし、前記溶解液の波長４２２ｎｍにおける吸光度をＡ４２２としたときに、ＣｙとＡ４２２の関係が、下記式（５）を満足し、
６．００＜Ａ４２２／Ｃｙ＜１４．４０          （５）
ｉｉ）前記イエロートナーの粉体状態で求めた明度Ｌ＊及び彩度Ｃ＊が、８５．０≦Ｌ＊≦９５．０及び１００．０≦Ｃ＊≦１１５．０であり、
ｉｉｉ）前記イエロートナーと前記磁性キャリアとを用いて二成分法により測定した前記イエロートナーの摩擦帯電量の絶対値が、５０ｍＣ／ｋｇ以上１２０ｍＣ／ｋｇ以下であり、
前記磁性キャリアが、少なくとも磁性コア粒子と樹脂成分を含有する磁性キャリアであり、
前記磁性キャリアの磁性コア粒子の固め見掛け密度をρ１（ｇ／ｃｍ３）、真密度をρ２（ｇ／ｃｍ３）としたときに、０．８０≦ρ１≦２．４０、かつ、０．２０≦ρ１／ρ２≦０．４２であり、
前記磁性キャリアの磁性コア粒子の比抵抗が１．０×１０３Ω・ｃｍ以上５．０×１０７Ω・ｃｍ以下であり、
磁性キャリアの体積分布基準の５０％粒径をＤ５０とした時、Ｄ５０−５μｍ以上Ｄ５０＋５μｍ以下の粒径を有する前記磁性キャリアの平均破壊強度をＰ１（ＭＰａ）とし、粒径１０μｍ以上２０μｍ未満の粒径を有する前記磁性キャリアの平均破壊強度をＰ２（ＭＰａ）としたときに、０．７２≦Ｐ２／Ｐ１≦１．０２であること、を特徴とする二成分系現像剤。
【請求項２】
前記イエロートナーのＣｙとＡ４２２の関係が、下記式（６）を満足し、
７．０＜Ａ４２２／Ｃｙ＜１２．００          （６）
前記イエロートナーの粉体状態で求めた明度Ｌ＊及び彩度Ｃ＊が、８７．０≦Ｌ＊≦９５．０及び１００．０≦Ｃ＊≦１１５．０であることを特徴とする請求項１に記載の二成分系現像剤。
【請求項３】
前記イエロートナーは、画像処理解像度５１２×５１２画素（１画素あたり０．３７μｍ×０．３７μｍ）のフロー式粒子像測定装置によって計測された円相当径（個数基準）２．０μｍ以上２００．００μｍ以下の前記イエロートナーの平均円形度が０．９４５以上０．９７０以下であることを特徴とする請求項１または２に記載の二成分系現像剤。
【請求項４】
前記外添剤は無機微粒子を含有し、前記無機微粒子の個数平均粒径が８０ｎｍ以上３００ｎｍ以下であることを特徴とする請求項１から３のいずれか１項に記載の二成分系現像剤。
【請求項５】
前記無機微粒子が、ゾルゲル法により製造された球状シリカであることを特徴とする請求項４に記載の二成分系現像剤。
【請求項６】
補給用現像剤を現像器に補給しながら現像し、現像器内部で過剰になった磁性キャリアを現像器から排出する二成分現像方法に使用する補給用現像剤において、
前記補給用現像剤は、結着樹脂及び着色剤を少なくとも有するイエロートナー粒子と外添剤とを有するイエロートナー、及び、磁性キャリアを、磁性キャリア１質量部に対してイエロートナーを２質量部以上５０質量部以下の質量比で含有する二成分系現像剤であって、
前記イエロートナーが、
ｉ）前記イエロートナーのクロロホルム溶解液におけるイエロートナー濃度をＣｙ（ｍｇ／ｍｌ）とし、前記溶解液の波長４２２ｎｍにおける吸光度をＡ４２２としたときに、ＣｙとＡ４２２の関係が、下記式（５）を満足し、
６．００＜Ａ４２２／Ｃｙ＜１４．４０          （５）
ｉｉ）前記イエロートナーの粉体状態で求めた明度Ｌ＊及び彩度Ｃ＊が、８５．０≦Ｌ＊≦９５．０及び１００．０≦Ｃ＊≦１１５．０であり、
ｉｉｉ）前記イエロートナーと前記磁性キャリアとを用いて二成分法により測定した前記イエロートナーの摩擦帯電量の絶対値が、５０ｍＣ／ｋｇ以上１２０ｍＣ／ｋｇ以下であり、
前記磁性キャリアが、少なくとも磁性コア粒子と樹脂成分を含有する磁性キャリアであり、
前記磁性キャリアの磁性コア粒子の固め見掛け密度をρ１（ｇ／ｃｍ３）、真密度をρ２（ｇ／ｃｍ３）としたときに、０．８０≦ρ１≦２．４０、かつ、０．２０≦ρ１／ρ２≦０．４２であり、
前記磁性キャリアの磁性コア粒子の比抵抗が１．０×１０３Ω・ｃｍ以上５．０×１０７Ω・ｃｍ以下であり、
磁性キャリアの体積分布基準の５０％粒径をＤ５０とした時、Ｄ５０−５μｍ以上Ｄ５０＋５μｍ以下の粒径を有する前記磁性キャリアの平均破壊強度をＰ１（ＭＰａ）とし、粒径１０μｍ以上２０μｍ未満の粒径を有する前記磁性キャリアの平均破壊強度をＰ２（ＭＰａ）としたときに、０．７２≦Ｐ２／Ｐ１≦１．０２であること、を特徴とする補給用現像剤。
【請求項７】
像担持体を帯電させる帯電工程；前記帯電工程で帯電された像担持体上に静電潜像を形成する潜像形成工程；前記像担持体上に形成された静電潜像を、結着樹脂及び着色剤を少なくとも有するイエロートナー粒子と外添剤とを有するイエロートナー、及び、磁性キャリアを含有する二成分系現像剤を用いて現像し、イエロートナー画像を形成する現像工程；前記像担持体上のイエロートナー画像を、中間転写体を介して又は介さずに転写材に転写する転写工程；及び、前記イエロートナー画像を転写材に定着する定着工程を有する画像形成方法であって、
前記転写材に形成される未定着のイエロートナー画像において、単色ベタ画像部分（画像
濃度１．５）の前記イエロートナーの載り量が０．１０ｍｇ／ｃｍ２以上０．５０ｍｇ／ｃｍ２以下の範囲であり、
前記イエロートナーが、
ｉ）前記イエロートナーのクロロホルム溶解液におけるイエロートナー濃度をＣｙ（ｍｇ／ｍｌ）とし、前記溶解液の波長４２２ｎｍにおける吸光度をＡ４２２としたときに、ＣｙとＡ４２２の関係が、下記式（５）を満足し、
６．００＜Ａ４２２／Ｃｙ＜１４．４０          （５）
ｉｉ）前記イエロートナーの粉体状態で求めた明度Ｌ＊及び彩度Ｃ＊が、８５．０≦Ｌ＊≦９５．０及び１００．０≦Ｃ＊≦１１５．０であり、
ｉｉｉ）前記イエロートナーと前記磁性キャリアとを用いて二成分法により測定した前記イエロートナーの摩擦帯電量の絶対値が、５０ｍＣ／ｋｇ以上１２０ｍＣ／ｋｇ以下であり、
前記磁性キャリアが、少なくとも磁性コア粒子と樹脂成分を含有する磁性キャリアであり、
前記磁性キャリアの磁性コア粒子の固め見掛け密度をρ１（ｇ／ｃｍ３）、真密度をρ２（ｇ／ｃｍ３）としたときに、０．８０≦ρ１≦２．４０、かつ、０．２０≦ρ１／ρ２≦０．４２であり、
前記磁性キャリアの磁性コア粒子の比抵抗が１．０×１０３Ω・ｃｍ以上５．０×１０７Ω・ｃｍ以下であり、
磁性キャリアの体積分布基準の５０％粒径をＤ５０とした時、Ｄ５０−５μｍ以上Ｄ５０＋５μｍ以下の粒径を有する前記磁性キャリアの平均破壊強度をＰ１（ＭＰａ）とし、粒径１０μｍ以上２０μｍ未満の粒径を有する前記磁性キャリアの平均破壊強度をＰ２（ＭＰａ）としたときに、０．７２≦Ｐ２／Ｐ１≦１．０２であること、を特徴とする画像形成方法。
【請求項８】
前記転写材に形成される未定着のイエロートナー画像において、単色ベタ画像部分（画像濃度１．５）の前記イエロートナーの載り量が０．１０ｍｇ／ｃｍ２以上０．３５ｍｇ／ｃｍ２以下の範囲であることを特徴とする請求項７記載の画像形成方法。
【請求項９】
前記イエロートナーのＣｙとＡ４２２の関係が、下記式（６）を満足し、
７．０＜Ａ４２２／Ｃｙ＜１２．００          （６）
前記イエロートナーの粉体状態で求めた明度Ｌ＊及び彩度Ｃ＊が、８７．０≦Ｌ＊≦９５．０及び１００．０≦Ｃ＊≦１１５．０であることを特徴とする請求項７または８に記載の画像形成方法。
【手続補正２】
【補正対象書類名】明細書
【補正対象項目名】０００７
【補正方法】変更
【補正の内容】
【０００７】
本発明は、結着樹脂及び着色剤を少なくとも有するイエロートナー粒子と外添剤とを有するイエロートナー、及び、磁性キャリアを含有する二成分系現像剤であって、前記イエロートナーが、
ｉ）前記イエロートナーのクロロホルム溶解液におけるイエロートナーの濃度をＣｙ（ｍｇ／ｍｌ）とし、前記溶解液の波長４２２ｎｍにおける吸光度をＡ４２２としたときに、ＣｙとＡ４２２の関係が、下記式（３）を満足し、
６．００＜Ａ４２２／Ｃｙ＜１４．４０          （３）
ｉｉ）前記イエロートナーの粉体状態で求めた明度Ｌ＊及び彩度Ｃ＊が、８５．０≦Ｌ＊≦９５．０及び１００．０≦Ｃ＊≦１１５．０であり、
ｉｉｉ）前記イエロートナーと前記磁性キャリアとを用いて二成分法により測定した前記
イエロートナーの摩擦帯電量の絶対値が、５０ｍＣ／ｋｇ〜１２０ｍＣ／ｋｇであり、
前記磁性キャリアが、少なくとも磁性コア粒子と樹脂成分を含有する磁性キャリアであり、
前記磁性キャリアの磁性コア粒子の固め見掛け密度をρ１（ｇ／ｃｍ３）、真密度をρ２（ｇ／ｃｍ３）としたときに、０．８０≦ρ１≦２．４０、かつ、０．２０≦ρ１／ρ２≦０．４２であり、
前記磁性キャリアの磁性コア粒子の比抵抗が１．０×１０３Ω・ｃｍ以上５．０×１０７Ω・ｃｍ以下であり、
磁性キャリアの体積分布基準の５０％粒径をＤ５０とした時、Ｄ５０−５μｍ以上Ｄ５０＋５μｍ以下の粒径を有する前記磁性キャリアの平均破壊強度をＰ１（ＭＰａ）とし、粒径１０μｍ以上２０μｍ未満の粒径を有する前記磁性キャリアの平均破壊強度をＰ２（ＭＰａ）としたときに、０．７２≦Ｐ２／Ｐ１≦１．０２であること、を特徴とする二成分系現像剤に関するものである。